(57)【要約】  Ｃ2Ｆ5(ＣＦ2ＣＦ2)nＣＨ2ＣＨ2ＯＨ（ｎは０以上の整数である）で示されるフルオロアルキルアルコールの混合物であって、ｎ＝３およびｎ＝４のフルオロアルキルアルコールを合わせて８５モル％以上含む混合物を用意し、これをアクリル酸化合物と反応させた後、未反応のＣ2Ｆ5(ＣＦ2ＣＦ2)nＣＨ2ＣＨ2ＯＨを除去することによって、不純物（即ち、Ｃ2Ｆ5(ＣＦ2ＣＦ2)nＣＨ＝ＣＨ2で示されるオレフィンおよびＣ2Ｆ5(ＣＦ2ＣＦ2)nＣＨ2ＣＨ2ＯＨで示されるアルコール）の含有量が少ない含フッ素アクリル酸エステルの混合物を得る。【特許請求の範囲】
【請求項１】
式（１）：
Ｃ2Ｆ5(ＣＦ2ＣＦ2)nＣＨ2ＣＨ2ＯＣＯＣＲ1＝ＣＨ2      （１）
（式中、Ｒ1は水素原子、メチル基またはハロゲン原子を示し、ｎは０以上の整数である）
で示される含フッ素アクリル酸エステルの混合物の製造方法であって、
（Ａ）式（２）：
Ｃ2Ｆ5(ＣＦ2ＣＦ2)nＣＨ2ＣＨ2ＯＨ            （２）
（式中、ｎは０以上の整数である）
で示されるフルオロアルキルアルコールの混合物であって、ｎ＝３およびｎ＝４のフルオロアルキルアルコールを合わせて８５モル％以上含む混合物を得る工程；
（Ｂ）工程（Ａ）で得たフルオロアルキルアルコールの混合物をアクリル酸化合物と反応させて、含フッ素アクリル酸エステルを含む混合物を得るエステル化工程；ならびに
（Ｃ）工程（Ｂ）で得た混合物に含まれる、上記式（２）で示されるフルオロアルキルアルコールの混合物の割合を低減させる工程
を含む製造方法。
【請求項２】
工程（Ａ）において得られる混合物中、式（２）で示され、ｎが０、１および２であるフルオロアルキルアルコールの混合割合が１２モル％未満であり、ｎが５以上であるフルオロアルキルアルコールの混合割合が３モル％未満である、請求項１に記載の製造方法。
【請求項３】
工程（Ｃ）が、工程（Ｂ）で得た混合物を蒸留することにより実施される、請求項１に記載の製造方法。
【請求項４】
工程（Ｃ）において、留分として含まれる全モル数に対して、式（２）で示され、ｎが０、１および２であるフルオロアルキルアルコールの混合割合が実質的に０モル％、ｎが３であるフルオロアルキルアルコールの混合割合が実質的に０モル％、ｎが４であるフルオロアルキルアルコールの混合割合が０〜０．０５モル％、ｎが５以上であるフルオロアルキルアルコールの混合割合が０〜０．１モル％となるように、蒸留を実施する、請求項３に記載の製造方法。
【請求項５】
工程（Ａ）が、Ｃ2Ｆ5(ＣＦ2ＣＦ2)nＣＨ2ＣＨ2Ｉ（ｎは０以上の整数である）で示される化合物の混合物であって、ｎ＝３およびｎ＝４のものを合わせて８５モル％以上含む混合物をアルコールに転化することにより実施される、請求項１に記載の製造方法。
【請求項６】
工程（Ａ）が、Ｃ2Ｆ5(ＣＦ2ＣＦ2)nＣＨ2ＣＨ2Ｉ（ｎは０以上の整数である）で示される化合物をアルコールに転化して得たフルオロアルキルアルコールの混合物を蒸留して、ｎが２以下であるフルオロアルキルアルコールおよびｎが５以上であるフルオロアルキルアルコールの割合を低減させることにより実施される、請求項１に記載の製造方法。
【請求項７】
式（１）：
Ｃ2Ｆ5(ＣＦ2ＣＦ2)nＣＨ2ＣＨ2ＯＣＯＣＲ1＝ＣＨ2      （１）
（式中、Ｒ1は水素原子、メチル基またはハロゲン原子を示し、ｎは０以上の整数である）
で示される含フッ素アクリル酸エステルの重合体の製造方法であって、
（Ａ）式（２）：
Ｃ2Ｆ5(ＣＦ2ＣＦ2)nＣＨ2ＣＨ2ＯＨ            （２）
（式中、ｎは０以上の整数である）
で示されるフルオロアルキルアルコールの混合物であって、ｎ＝３およびｎ＝４のフルオロアルキルアルコールを合わせて８５モル％以上含む混合物を得る工程；
（Ｂ）工程（Ａ）で得たアルコール混合物をアクリル酸化合物と反応させて、含フッ素アクリル酸エステルを含む混合物を得るエステル化工程；ならびに
（Ｃ）工程（Ｂ）で得た混合物に含まれる、上記式（２）で示されるフルオロアルキルアルコールの混合物の割合を低減させる工程；ならびに
（Ｄ）工程（Ｃ）で得た混合物を重合させる工程
を含む製造方法。
【請求項８】
請求項７に記載の製造方法により製造される、合フッ素アクリレートポリマー。
【発明の詳細な説明】
【技術分野】
【０００１】
本発明は、不純物の少ない合フッ素アクリル酸エステルの混合物の製造方法に関する。
【背景技術】
【０００２】
一般式（１）
Ｃ2Ｆ5(ＣＦ2ＣＦ2)nＣＨ2ＣＨ2ＯＣＯＣＲ1＝ＣＨ2      （１）
（式中、Ｒ1は水素原子、メチル基またはハロゲン原子を示し、ｎは０以上の整数である）
で示される含フッ素アクリル酸エステルは、撥水撥油剤の有効成分となる含フッ素アクリレート系ポリマーの製造においてモノマーとして用いられる。このモノマーを製造する方法として、予てより様々な方法が提案されてきた。【０００３】
例えば、日本国特公昭３９−１８１１２号公報および日本国特公昭４８−３０６１１号公報には、含フッ素アルキルハライドとカルボン酸のアルカリ金属塩とを、特定の溶剤中で反応させる方法が開示されている。日本国特公平４−１６４５１号公報、日本国特公平４−１６４５２号公報および日本国特公昭６１−５７８１３号公報は、含フッ素エステルを製造する方法を開示し、当該方法で得た含フッ素エステルがアクリル酸エステルに転化され得ることに言及している。また、日本国特開平９−５９２１５号公報には、含フッ素アルキルハライドと特定のベタイン化合物とを反応させ、アルカリ処理することにより、上記式（１）で示される含フッ素アクリル酸エステルを製造する方法が開示されている。【０００４】
含フッ素アクリル酸エステルを製造する別の方法として、フルオロアルキルハライドを含フッ素アルキルアルコールに変換した後、これを含フッ素アクリル酸エステルに転化する方法も知られている。例えば、日本国特開昭５９−１８１２３９号公報には、含フッ素アルキルアルコールとアクリル酸またはメタクリル酸とを濃硫酸または発煙硫酸の存在下で反応させて、含フッ素アクリル酸エステルを製造する方法が開示されている。日本国特開平２−２９５９４８号公報には、含フッ素アルキルアルコールとメタクリル酸とを無水リン酸の存在下で反応させる方法が開示されている。米国特許第３，７１９，６９８号明細書には、アクリル酸またはメタクリル酸とトリフルオロ酢酸の無水物とを反応させて得られた化合物に、含フッ素アルキルアルコールを加えて、含フッ素アクリル酸エステルを生成する方法が開示されている。日本国特開昭５９−１１７５０３号公報、日本国特開昭５９−１１７５０４号公報、および日本国特開平３−１６３０４４号公報には、アクリル酸またはメタクリル酸ハライドを、含フッ素アルコールと、アルカリ金属水酸化物の水溶液中にて反応させることにより含フッ素アクリル酸エステルを生成する方法が開示されている。【０００５】
いずれの方法においても、出発原料として、一般的にＲfＩ（Ｒfはフルオロアルキル基である）で示されるフルオロアルキルアイオダイドが使用される。日本国特公昭３９−１８１１２号公報および日本国特公昭４８−３０６１１号公報に記載の方法では、これにエチレンが付加されて使用され、日本国特公昭６１−５７８１３号公報等に記載のようにフルオロアルキルアルコールを使用する方法では、これがアルコールの原料として使用される。ＲfＩは、例えば、テロメリゼーション反応によって生成されるテロマーである。
【発明の開示】
【発明が解決しようとする課題】
【０００６】
日本国特公昭６１−５７８１３号公報等に記載のように、フルオロアルキルアルコールとアクリル酸化合物とを反応させる方法によって、上記式（１）で示されるモノマーを製造し、得られたモノマーを重合させると、生成物中には、ポリマー以外に、下記の式（２）で示されるアルコールが含まれることが分かっている。このアルコールは、撥水撥油剤の有効成分として機能するものではない。
Ｃ2Ｆ5(ＣＦ2ＣＦ2)nＣＨ2ＣＨ2ＯＨ      （２）【０００７】
また、撥水撥油剤のポリマーを構成する好ましいモノマーは、上記式（１）においてｎが３以上のものであることが分かっている。ｎが３以上であるモノマーは、式（２）で示され、ｎが３以上であるフルオロアルキルアルコールを使用して製造される。通常、モノマー中には未反応のアルコールが含まれ、それはモノマーを重合させた後もポリマー中に残存する。ポリマーに残存するアルコールのうち、ｎ＝３であるもの、即ちＣ8Ｆ17ＣＨ2ＣＨ2ＯＨは酸化されて、Ｃ7Ｆ15ＣＯＯＨ（パーフルオロオクタン酸：略称PFOA）となり得る。パーフルオロオクタン酸については、最近の研究結果（EPAレポート"PRELIMINARY RISK ASSESSMENT OF THE DEVELOPMENTAL TOXICITY ASSOCIATED WITH EXPOSURE TO PERFLUOROOCTANOIC ACID AND ITS SALTS" (http://www.epa.gov/opptintr/pfoa/pfoara.pdf))などから、環境に負荷を与える可能性があることが指摘されている。そのため、2003年4月14日にEPA（米国環境保護庁）は、PFOAに対する科学的調査を強化すると発表した。【０００８】
上述のように高品質の製品を提供するという観点から、式（２）で示される化合物はポリマーから除去されることが好ましく、それによりPFOAが最終製品に含まれるのを避けることも可能となる。これらの化合物がポリマーに含まれないようにする一つの方法は、モノマー段階でこれらの化合物を精留等により除去する方法である。しかしながら、フルオロアルキルアルコールは一般にｎが０以上である化合物の混合物としてエステル化に付されるので、モノマー中にはｎの値が異なるアルコールの混合物が残存することとなる。アルコールはｎの値によっては、重合に使用すべき含フッ素アクリル酸エステルの沸点と近接する。そのため、すべての不純物（即ち複数のアルコール）をモノマー段階で単純な操作により除去することは困難である。【０００９】
本発明は、かかる実情に鑑みてなされたものであり、不純物の少ないポリマーが生成されることを可能にする、含フッ素アクリル酸エステルの製造方法を提供することを課題とする。
【課題を解決するための手段】
【００１０】
本発明者らは、Ｃ2Ｆ5(ＣＦ2ＣＦ2)nＣＨ2ＣＨ2ＯＨで示されるフルオロアルキルアルコールであって、ｎが３および４のものを多く含む混合物を使用して含フッ素アクリル酸エステルを製造すると、上記課題が達成されることを見出した。即ち、本発明は、
式（１）：
Ｃ2Ｆ5(ＣＦ2ＣＦ2)nＣＨ2ＣＨ2ＯＣＯＣＲ1＝ＣＨ2      （１）
（式中、Ｒ1は水素原子、メチル基またはハロゲン原子を示し、ｎは０以上の整数である）
で示される含フッ素アクリル酸エステルの混合物の製造方法であって、
（Ａ）式（２）：
Ｃ2Ｆ5(ＣＦ2ＣＦ2)nＣＨ2ＣＨ2ＯＨ            （２）
（式中、ｎは０以上の整数である）
で示されるフルオロアルキルアルコールの混合物であって、ｎ＝３およびｎ＝４のフルオロアルキルアルコールを合わせて８５モル％以上含む混合物を得る工程；
（Ｂ）工程（Ａ）で得たフルオロアルキルアルコールの混合物をアクリル酸化合物と反応させて、含フッ素アクリル酸エステルを含む混合物を得るエステル化工程；ならびに
（Ｃ）工程（Ｂ）で得た混合物に含まれる、上記式（２）で示されるフルオロアルキルアルコールの混合物の割合を低減させる工程
を含む製造方法を提供する。【００１１】
ここで、「含フッ素アクリル酸エステルの混合物」とは、式（１）におけるｎの値が異なる２以上のエステルを含む混合物を指す。通常、含フッ素アクリル酸エステルは、そのような混合物として得られるが、ｎの値が１つのみに特定された化合物として得ることも可能である。但し、ｎの値が１つのみに特定された化合物を得る場合にも、他のｎのエステルを全く含まないことは考えられないことから、ここでは「混合物」という用語を使用している。同様に、本明細書において、化学式中に重合度に相当する「ｎ」等の文字を含む化合物について「混合物」という用語は、ｎの異なる複数の化合物を含む意味において使用される。また、本明細書においては、ｎがｋ以上である化合物を総称するために「≧」の記号を用い、ｎがｋ以下である化合物を総称するために「≦」の記号を用いることがある。また、ｎが０である化合物（化合物は、具体的には、含フッ素アクリル酸エステル、フルオロアルキルアルコール等である）を含まない混合物は、ｎが１以上である混合物として特定され、そのような混合物を用いる又は製造することも本発明において可能である。【００１２】
この製造方法は、Ｃ2Ｆ5(ＣＦ2ＣＦ2)nＣＨ2ＣＨ2ＯＨで示されるフルオロアルキルアルコールとして、主にｎ＝３およびｎ＝４であるものをエステル化工程で使用することを特徴とする。そのため、エステル化工程において反応せずに生成物中に残存するフルオロアルキルアルコールは、上記式（２）において、ｎ＝３およびｎ＝４であるもの、即ち、Ｃ8Ｆ17ＣＨ2ＣＨ2ＯＨおよびＣ10Ｆ21ＣＨ2ＣＨ2ＯＨとなる。これらのアルコールは、含フッ素アクリル酸エステルの沸点よりも有意に低く、精留により分離することが可能である。また、本発明の製造方法によれば、ｎが５以上である（即ち、ｎ≧５の）式（２）で示される化合物が含フッ素アクリル酸エステルの混合物中に存在しない又は存在するとしても僅かである。このこともまた、本発明の製造方法により製造される含フッ素アクリル酸エステルの純度を向上させるのに寄与する。式（２）で示される、ｎ≧５の化合物（特に式（２）で示されるｎ＝５のアルコール）の沸点は、ｎ＝３および４の含フッ素アクリル酸エステルの沸点と近接しているために、精留によりこれらのエステルから分離することが難しく、最終的にポリマー中に不純物として残存する傾向にある。本発明の製造方法においては、そのような化合物がエステル化工程で使用する出発原料に存在しないために、ポリマー中の不純物をより低減することができる。【００１３】
本発明の製造方法においては、Ｃ2Ｆ5(ＣＦ2ＣＦ2)nＣＨ2ＣＨ2ＯＨで示されるフルオロアルキルアルコールの混合物であって、ｎ＝３およびｎ＝４のアルコールを合わせて８５モル％以上含む混合物が調製され、これをエステル化する。ｎ＝３およびｎ＝４のアルコールの割合が８５モル％未満であると、ｎの値が小さい又はｎの値が大きいフルオロアルキルアルコールが多く含まれることとなる。ｎの値が小さいフルオロアルキルアルコールから得られる含フッ素アクリル酸エステルは、撥水撥油剤として良好な性質を有するポリマーを形成しないため、それが多く含まれることは好ましくない。前述のように、ｎの値の大きいフルオロアルキルアルコールは、含フッ素アクリル酸エステルの沸点に近接する沸点を有する。したがって、このアルコールがエステル化されずに（即ち、未反応物として）エステル混合物中に残存すると、エステル混合物から分離しにくい不純物となる。【００１４】
工程（Ａ）は、ｎ＝３のフルオロアルキルアルコール又はｎ＝４のフルオロアルキルアルコールのみが得られるように実施してもよい。尤も、Ｃ2Ｆ5(ＣＦ2ＣＦ2)nＣＨ2ＣＨ2ＯＨは、通常、ｎの値の異なる化合物の混合物として得られるために、この混合物から、ｎの値を１つに特定した混合物（即ち、例えば、ｎ＝３のもの（又はｎ＝４のもの）を専ら含み、ｎが他の値であるものを分離できないほど僅かな量だけ含む混合物）を得るには、複雑な操作および設備が必要であり、経済的に不利である。本発明の製造方法は、ｎ≦２のＣ2Ｆ5(ＣＦ2ＣＦ2)nＣＨ2ＣＨ2ＯＨおよびｎ≧５のＣ2Ｆ5(ＣＦ2ＣＦ2)nＣＨ2ＣＨ2ＯＨを除去する又は低減させることによって、混合物の形態のフルオロアルキルアルコールを使用しても、不純物が少なく、且つ有用な含フッ素アクリル酸エステルを得られるという点で、工業的に有利である。【００１５】
本発明の製造方法において、工程（Ａ）は、Ｃ2Ｆ5(ＣＦ2ＣＦ2)nＣＨ2ＣＨ2Ｉで示されるフルオロアルキルアイオダイドの混合物であって、ｎ＝３およびｎ＝４のものを合わせて８５モル％以上含む混合物を、例えばアミド類および水と反応させる方法等によって、アルコール転化する工程として実施することが好ましい。ｎ＝３および４のものが多く含まれるフルオロアルキルアイオダイドの混合物をアルコール転化することによって、転化後のアルコールの混合物において、ｎ＝３および４のものが占める割合を大きくすることができる。あるいは、本発明の製造方法において、工程（Ａ）は、Ｃ2Ｆ5(ＣＦ2ＣＦ2)nＣＨ2ＣＨ2Ｉ（ｎは０以上の整数である）で示される化合物をアルコールに転化して、フルオロアルキルアルコールの混合物を得た後、この混合物を蒸留して、ｎが２以下であるフルオロアルキルアルコールおよびｎが５以上であるフルオロアルキルアルコールの割合を低減させる方法に従って実施することが好ましい。即ち、工程（Ａ）において、ｎ＝３および４のアルコールの割合を多くするための操作（具体的には蒸留）は、アルコール転化の前および後のいずれであってもよい。【００１６】
本発明の製造方法において、工程（Ｃ）は、工程（Ｂ）で得られた混合物から、不純物となるアルコールを取り除く工程に相当し、目的物であるエステルの純度がより高い混合物を得る工程に相当する。本発明の製造方法において、工程（Ｃ）は蒸留工程であることが好ましい。前述のように、式（２）で示され、ｎが３および４であるフルオロアルキルアルコールの沸点は、目的物である含フッ素アクリル酸エステルの沸点よりも低いので、蒸留はこれらの混合割合が低減した混合物を得る効率的な方法であり、工業的な大量生産にも適している。【００１７】
本発明はまた、上記本発明の製造方法で製造した含フッ素アクリル酸エステルの混合物を重合させることにより、重合体を製造する方法を提供する。本発明の重合体の製造方法においては、不純物の小さい出発原料（モノマー）が用いられるから、得られる重合体もまた不純物の少ないものとなる。
【発明の効果】
【００１８】
本発明の製造方法は、不純物の少ない含フッ素アクリル酸エステルの混合物を得ることを可能とする。不純物の少ないエステル混合物は、これを重合させて最終的に得られる製品（例えば撥水撥油剤）の品質を向上させる。また、不純物に由来するＰＦＯＡの生成を低減できる。
【発明を実施するための形態】
【００１９】
以下に、本発明の含フッ素アクリル酸エステルの混合物の製造方法を、工程ごとに説明する。
工程（Ａ）では、Ｃ2Ｆ5(ＣＦ2ＣＦ2)nＣＨ2ＣＨ2ＯＨで示されるフルオロアルキルアルコールの混合物であって、ｎ＝３およびｎ＝４のフルオロアルキルアルコールを合わせた混合割合の高い混合物が製造される。Ｃ2Ｆ5(ＣＦ2ＣＦ2)nＣＨ2ＣＨ2ＯＨの混合物は、常套の方法を用いて製造することができる。具体的には、例えば、Ｃ2Ｆ5Ｉをテロゲンとし、テトラフルオロエチレンをタクソゲンとするテロメリゼーション反応によってＣ2Ｆ5(ＣＦ2ＣＦ2)nＩで示されるパーフルオロアルキルアイオダイドを製造し、これにエチレンを付加してＣ2Ｆ5(ＣＦ2ＣＦ2)nＣＨ2ＣＨ2Ｉで示されるフルオロアルキルアイオダイドを生成し、このフルオロアルキルアイオダイドをアルコール転化反応に付すことによって、フルオロアルキルアルコールを製造することができる。テロメリゼーション反応、およびエチレン付加の方法は、それ自体公知であって、通常採用されている条件で実施することができる。Ｃ2Ｆ5(ＣＦ2ＣＦ2)nＣＨ2ＣＨ2Ｉのアルコール転化反応もまた、それ自体公知であり、例えば、日本国特公昭５２−８８０７号公報に記載されているように、フルオロアルキルアイオダイドをアミド類および水と反応させることによって実施される。したがって、ここでは、それらの方法についての詳細は省略し、フルオロアルキルアルコールの混合物において、ｎ＝３およびｎ＝４のものの割合を高くするために必要とされる操作について説明する。
【００２０】
パーフルオロアルキルアイオダイドＣ2Ｆ5(ＣＦ2ＣＦ2)nＩは、テロメリゼーション反応により得られるテロマーがそうであるように、通常、ｎの値が異なる化合物（即ち、ｎ≧０）の混合物として得られる。そのような混合物にエチレン付加して得られるエチレン付加物Ｃ2Ｆ5(ＣＦ2ＣＦ2)nＣＨ2ＣＨ2Ｉの混合物もまた、ｎの値が異なる化合物の混合物として得られる。工程（Ａ）において、ｎ＝３およびｎ＝４のフルオロアルキルアルコールが８５モル％以上の割合で含まれる混合物を得るためには、アルコール化する前に、蒸留操作等を実施して、ｎ≦２およびｎ≧５の化合物を取り除く必要がある。具体的には、
ｉ）Ｃ2Ｆ5(ＣＦ2ＣＦ2)nＩの混合物を蒸留に付して、ｎ≦２およびｎ≧５のパーフルオロアルキルアイオダイドを取り除く、あるいは、
ii)エチレン付加を実施した後のエチレン付加物の混合物を蒸留に付して、ｎ≦２およびｎ≧５のフルオロアルキルアイオダイドを取り除く
操作が必要である。
あるいは、アルコール転化前のこれらの操作に代えて、又はそれに加えて、
iii）アルコール化反応を実施して得られるＣ2Ｆ5(ＣＦ2ＣＦ2)nＣＨ2ＣＨ2ＯＨの混合物から、ｎ≦２およびｎ≧５のフルオロアルキルアルコールを取り除く
操作が必要である。
【００２１】
上記ｉ）の操作、即ち、ｎ≧０のＣ2Ｆ5(ＣＦ2ＣＦ2)nＩの混合物から、ｎ≦２およびｎ≧５のパーフルオロアルキルアイオダイドの割合を低減させた混合物を得ることは、常套の蒸留を実施することによって、容易に行われる。具体的には、蒸留により、ｎ≦２のパーフルオロアルキルアイオダイドを例えば塔頂から留出させ、ｎ＝３およびｎ＝４のパーフルオロアルキルアイオダイドを精留塔のサイドから取り出すことにより、所望の目的混合物が得られる。その場合、ｎ≧５のパーフルオロアルキルアイオダイドは、釜残液または缶出液として取り出される。あるいは、ｎ≦２のパーフルオロアルキルアイオダイドを留出させてから、ｎ＝３およびｎ＝４のパーフルオロアルキルアイオダイドを塔頂から取り出す方法によっても、所望の目的混合物を得ることができる。あるいはまた、精留塔を複数本つなげて、ｎ数の小さいパーフルオロアルキルアイオダイドを順次除去して、最後の精留塔でｎ＝３およびｎ＝４のパーフルオロアルキルアイオダイドを留出させて取り出す方法によっても、所望の目的混合物を得ることができる。
【００２２】
パーフルオロアルキルアイオダイドの混合物の蒸留は、ｎ≦２およびｎ≧５のパーフルオロアルキルアイオダイドの混合割合が、合わせて１５モル％未満である混合物が得られるように実施することが好ましく、ｎ≦２のパーフルオロアルキルアイオダイドの混合割合が１３モル％未満であり、ｎ≧５のパーフルオロアルキルアイオダイドの混合割合が２モル％未満となるように実施することがより好ましい。ｎ≧５のパーフルオロアルキルアイオダイドから合成されるアルコールは、エステル混合物から分離しにくい化合物をもたらすため、この混合割合はできるだけ少ないことが好ましい。具体的な蒸留（一般的には精留）の条件は、塔底温度６０〜１４０℃、塔内圧力０．５〜６０ｋＰａ、理論段数５〜２５段である。但し、どのような蒸留条件を採用するとしても、ｎ≦２およびｎ≧５のパーフルオロアルキルアイオダイドが混合物中に僅かに存在することはある。そのような場合をも考慮して、上記において、混合物に占めるｎ≦２およびｎ≧５のパーフルオロアルキルアイオダイドの好ましい割合を規定していることに留意されたい。
【００２３】
フルオロアルキルアルコールの製造は、ｎ＝３のパーフルオロアルキルアイオダイド又はｎ＝４のパーフルオロアルキルアイオダイドのみを用いて実施してもよい。尤も、Ｃ2Ｆ5(ＣＦ2ＣＦ2)nＣＨ2ＣＨ2Ｉは、通常、ｎの値の異なる化合物の混合物として得られるために、ｎの値を１つに固定したパーフルオロアルキルアイオダイドを得るには、複雑な操作および設備が必要であり、経済的に不利である。
【００２４】
上記ii)の操作は、テロメリゼーション反応等により得たパーフルオロアルキルアイオダイドの混合物を蒸留等に付すことなく、これにエチレンを付加し、得られたフルオロアルキルアイオダイドＣ2Ｆ5(ＣＦ2ＣＦ2)nＣＨ2ＣＨ2Ｉの混合物を蒸留等に付すことにより実施される。Ｃ2Ｆ5(ＣＦ2ＣＦ2)nＣＨ2ＣＨ2Ｉの蒸留は、ｎ≦２のフルオロアルキルアイオダイドの混合割合が１３モル％未満であり、ｎ≧５のフルオロアルキルアイオダイドの混合割合が２モル％未満となるように実施することがより好ましい。その理由は、先にｉ）の操作に関連して説明したとおりであり、エステル混合物から分離しにくいｎ≧５のフルオロアルキルアルコールを工程（Ｂ）に供給しないようにするためである。具体的な蒸留（一般的には精留）の条件は、塔底温度６０〜１４０℃、塔内圧力０．５〜２ｋＰａ、理論段数１０〜３５段である。
【００２５】
上記iii)の操作は、アルコール化反応の前にｎ≦２およびｎ≧５の化合物を取り除く操作を実施せずに、またはその操作に加えて行われる操作であり、アルコール化反応により得られたＣ2Ｆ5(ＣＦ2ＣＦ2)nＣＨ2ＣＨ2ＯＨを蒸留することにより実施される。Ｃ2Ｆ5(ＣＦ2ＣＦ2)nＣＨ2ＣＨ2ＯＨの蒸留は、ｎ≦２のアルコールの混合割合が１３モル％未満であり、ｎ≧５のアルコールの混合割合が２モル％未満となるように実施することがより好ましい。その理由は、先にｉ）の操作に関連して説明したとおりであり、エステル混合物から分離しにくいｎ≧５のアルコールを工程（Ｂ）に供給しないようにするためである。具体的な蒸留（一般的には精留）の条件は、塔底温度６０〜１４０℃、塔内圧力０．５〜２ｋＰａ、理論段数１０〜３５段である。
【００２６】
工程（Ｂ）は、工程（Ａ）で得たアルコールの混合物と、アクリル酸化合物とを反応させて、目的とする含フッ素アクリル酸エステルの混合物を得る工程である。アクリル酸化合物は、例えば、アクリル酸、メタクリル酸または２−ハロゲンアクリル酸（例えば２−クロロアクリル酸）である。工程（Ｂ）は、エステル化反応において常套的に採用されている条件下で実施してよい。具体的には、触媒に硫酸またはｐ−トルエンスルホン酸などの強酸を用い、反応温度を、６０〜１５０℃、例えば１００〜１３０℃として実施する。反応時間は、一般に、０．１〜１０時間である。
【００２７】
上述のように、工程（Ｂ）では、アルコールの全部が反応することはなく、未反応物として、式（２）で示されるアルコールが一部残存する。工程（Ｃ）では、これらの未反応物の割合がより小さい混合物を得る操作が実施される。そのような操作は、前述のとおり、蒸留である。蒸留は、工業的に実施される場合には、通常、精留として実施される。以下、本発明の製造方法で採用される好ましい蒸留方法を説明する。
【００２８】
蒸留は、留分として得られる含フッ素化合物の総モル数に対して、式（２）で示され、ｎが０、１および２であるフルオロアルキルアルコールの混合割合が実質的に０モル％、ｎが３であるフルオロアルキルアルコールの混合割合が実質的に０モル％、ｎが４であるフルオロアルキルアルコールの混合割合が０〜０．０５モル％、ｎが５以上であるフルオロアルキルアルコールの混合割合が０〜０．１モル％となるように、実施することが好ましい。即ち、蒸留は、含フッ素アクリル酸エステルの混合物に占める、フルオロアルキルアルコールの割合が小さくなるように実施することが好ましい。ここで、ある成分が「実質的に０モル％」であるとは、通常のガスクロマトグラフィーによって当該成分が検出されないことを意味し、その範囲において混合物中に当該成分がごく僅かな量で含まれてよいことに留意されたい。このような蒸留は、具体的には、塔底温度を６０〜１６０℃、塔内圧力を０．５〜５ｋＰａ、理論段数を１０〜３５段にして実施される。
【００２９】
蒸留は、蒸留塔内で含フッ素アクリル酸エステルが重合することを防止するために、工程（Ｃ）で得た混合物に重合禁止剤を添加して実施することが好ましい。重合禁止剤として、例えば、ヒドロキノンまたはヒドロキノンモノメチルエーテルが添加される。これらの重合禁止剤を使用する場合には、蒸留塔内に酸素または酸素を含む気体（例えば、空気）を導入しながら蒸留を実施することが好ましい。酸素を導入すると、含フッ素アクリル酸エステルの重合がより抑制される。なお、工程（Ｃ）で使用する重合禁止剤は、ヒドロキノンまたはヒドロキノンモノメチルエーテルである必要は必ずしも無く、他の重合禁止剤であってもよい。
【００３０】
また、蒸留塔内で樹脂製のライニングを使用することが好ましい。また、蒸留塔内には樹脂製の充填物を充填することが好ましい。このように蒸留塔内に存在する部材を樹脂から成るものとすることによって、蒸留塔内部から金属が排除される。その結果、重合禁止剤の劣化が有効に防止され、したがって、蒸留中に含フッ素アクリルエステルが重合することをより有効に防止し得る。あるいは、樹脂に代えて、電極電位の高い金属を用いてライニングまたは充填物を構成してよい。
【００３１】
蒸留は、式（２）で示されるアルコールを蒸留塔の上部から取り出した後に、目的物である含フッ素アクリル酸エステルの混合物を上部から、又は釜残液もしくは缶出液として取り出す。留出させるアルコールの大部分は、ｎ＝３およびｎ＝４であるＣ2Ｆ5(ＣＦ2ＣＦ2)nＣＨ2ＣＨ2ＯＨに由来するものであって、その沸点は低いから、塔底温度を上記範囲内のように低くしても、純度の高い含フッ素アクリル酸エステルの混合物を得ることができる。
【００３２】
これに対し、工程（Ａ）において、ｎ≧５のフルオロアルキルアルコールが十分に低減されない場合には、工程（Ｃ）において、蒸留工程に付す混合物にｎ＝５のフルオロアルキルアルコールが含まれることとなる。特にｎ＝５のフルオロアルキルアルコールの沸点はｎ＝３の含フッ素アクリル酸エステルとｎ＝４含フッ素アクリル酸エステルと沸点に近いために、このアルコールを除去するには理論段数を多くする必要があるという不都合がある。また、ｎ≧５のフルオロアルキルアルコールから得られるｎ≧５の含フッ素アクリル酸エステルは沸点が高いために、ｎ＝３およびｎ＝４の含フッ素アクリル酸エステルとともに目的物として取り出すには、塔底温度を高くすることが必要となる。塔底温度を高くすると重合が促進されるために、重合禁止剤を多く添加する必要が生じる。重合禁止剤の添加量が多くなると、それに由来する不純物が多くなるという不都合が生じる。このように、ｎ≧５以上のフルオロアルキルアルコールの使用は、工程（Ａ）の後に実施される蒸留工程の効率、および蒸留工程後に得られる目的混合物の品質の点からも好ましいものではない。なお、工程（Ｃ）は、蒸留工程として実施されることが好ましいが、これに限定されるものではない。
【００３３】
工程（Ｃ）で得た混合物を重合工程に付すことにより、含フッ素アクリレート系ポリマーを得ることができる。重合は、常套的に採用されている重合条件を任意に採用して実施してよい。得られるポリマーは、不純物を少ない量で含むため、優れた品質を有する。得られるポリマーは、繊維製品、石材、フィルタ（例えば、静電フィルタ）、防塵マスク、燃料電池、ガラス、紙、木、皮革、毛皮、石綿、レンガ、セメント、金属および酸化物、窯業製品、ならびにプラスチック等の基材表面を処理する撥水撥油剤として有用である。また、得られるポリマーは、カーペット用の撥水撥油防汚加工剤としても有用である。
【実施例】
【００３４】
（実施例１）
Ｃ2Ｆ5(ＣＦ2ＣＦ2)nＣＨ2ＣＨ2ＯＨで示されるフルオロアルキルアルコールの混合物を、Ｃ2Ｆ5(ＣＦ2ＣＦ2)nＣＨ2ＣＨ2Ｉの混合物をアルコール化反応する方法で製造し、ｎ＝３のものを８０モル％、ｎ＝４のものを２０モル％含む混合物として得た。このフルオロアルキルアルコール混合物１５０ｇ（３１０ｍｍｏｌ）を、アクリル酸２２．３ｇ（２６０ｍｍｏｌ）、トルエン５０ｇ、ｐ−トルエンスルホン酸１．４８ｇ（７．７８ｍｍｏｌ）、およびヒドロキノン０．０５ｇとともに、攪拌器を備えた３００ｍｌのガラス製反応器に入れて、水分を留去しながら４時間エステル化反応させ、表１に示す組成の反応混合物を得た。この反応混合物をスチルに入れ、トルエン、アクリル酸、未反応のアルコール、含フッ素アクリル酸エステル（ｎ＝３およびｎ＝４）、ならびに高沸点物が、この順で留出されるよう、精留塔内の圧力およびスチル温度を、それぞれ０．３〜１５ｋＰａの範囲内および１００〜１６０℃の範囲内で、留出させるべき化合物に応じて適宜選択して、理論段数１０段の精留塔を用いて蒸留を実施した。その結果、トルエン、アクリル酸および未反応のアルコールを初留分としてカットし、高沸点物を後留分としてカットして得た、含フッ素アクリル酸エステルを主たる成分として含む留分として、表１に示す組成の蒸留後混合物を得た。表１において、反応混合物および蒸留後混合物の組成は、いずれもガスクロマトグラフィーにより測定した。【００３５】
【表１】
2005102983.tif 000002
【００３６】
表１に示すように、反応混合物に含まれていた不純物のうち、Ｃ8Ｆ17ＣＨ2ＣＨ2ＯＨ（ｎ＝３）および高沸点不純物は、蒸留によって取り除くことができ、その結果、高純度の含フッ素アクリル酸エステルの混合物を得ることができた。具体的には、不純物としては、Ｃ10Ｆ21ＣＨ2ＣＨ2ＯＨ（ｎ＝４）が０．０３モル％含まれているだけであった。本実施例において、含フッ素アクリル酸エステルの収率は、８５mass%であった。【００３７】
（実施例２）
エステル化反応に使用するアクリル酸の量を１８．７ｇに変更したこと以外は、実施例１と同様にして、下記の表２に示す組成の反応混合物を得た後、蒸留を実施例１と同様に実施して、表２に示す組成の蒸留後混合物を、含フッ素アクリル酸エステルを主たる成分として含む留出液として得た。表２において、反応混合物および蒸留後混合物の組成は、いずれもガスクロマトグラフィーにより測定した。【００３８】
【表２】
2005102983.tif 000003
【００３９】
表２に示すように、実施例１と比較して、実施例２で得た反応混合物は、未反応のアルコールをより多く含んでいたが、蒸留によって、不純物の含有量が小さい高純度の含フッ素アクリル酸エステルの混合物を得ることができた。具体的には、不純物としては、Ｃ10Ｆ21ＣＨ2ＣＨ2ＯＨ（ｎ＝４）が０．０４モル％含まれているだけであった。本実施例において、含フッ素アクリル酸エステルの収率は、７５mass%であった。【００４０】
（実施例３）
フルオロアルキルアルコールの混合物として、表３に示す組成のものを１６６．１ｇ（３１０ｍｍｏｌ）を使用したこと以外は実施例１と同様にして、下記の表３に示す組成の反応混合物を得た。次いで、この反応混合物をスチルに入れ、実施例１と同様、トルエン、アクリル酸、未反応のアルコール、含フッ素アクリル酸エステル（３≦ｎ≦７）、ならびに高沸点物が、この順で留出されるよう、精留塔内の圧力およびスチル温度を、それぞれ０．３〜１５ｋＰａの範囲内および１００〜１６０℃の範囲内で、留出させるべき化合物に応じて適宜選択して、理論段数１０段の精留塔を用いて蒸留を実施した。その結果、トルエン、アクリル酸および未反応のアルコールを初留分としてカットし、高沸点物を後留分としてカットして得た、含フッ素アクリル酸エステルを主たる成分として含む表３に示す組成の蒸留後混合物を得た。表３において、反応混合物および蒸留後混合物の組成は、いずれもガスクロマトグラフィーにより測定した。【００４１】
【表３】
2005102983.tif 000004
【００４２】
実施例３においては、ｎ≧５のフルオロアルキルアルコールを含む混合物をエステル化させたため、得られた反応混合物においても未反応のｎ≧５のアルコールが残存した。本実施例においてｎ≧５のアルコールはほとんど除去できなかったものの、ｎ≦４のアルコールの大部分を除去できたため、全体として不純物の含有量が小さい高純度の含フッ素アクリル酸エステルの混合物を得ることができた。具体的には、不純物としては、Ｃ10Ｆ21ＣＨ2ＣＨ2ＯＨ（ｎ＝４）が０．０３モル％、Ｃ12Ｆ25ＣＨ2ＣＨ2ＯＨ（ｎ＝５）が０．０４モル％、Ｃ14Ｆ29ＣＨ2ＣＨ2ＯＨ（ｎ＝６）が０．０１モル％、高沸点不純物が１．３８％含まれていた。本実施例において、含フッ素アクリル酸エステルの収率は、８４mass％であった【００４３】
（比較例１）
フルオロアルキルアルコールの混合物として、表４に示す組成のものを１７８．６ｇ（３１０ｍｍｏｌ）を使用したこと以外は実施例１と同様にして、下記の表４に示す組成の反応混合物を得た。次いで、この反応混合物をスチルに入れ、実施例１と同様に精留を実施して、表４に示す組成の蒸留後混合物を、含フッ素アクリル酸エステルを主たる成分として含む留出液として得た。表４において、反応混合物および蒸留後混合物の組成は、いずれもガスクロマトグラフィーにより測定した。【００４４】
【表４】
2005102983.tif 000005
【００４５】
比較例１では、ｎ≧５のアルコールの割合が高い混合物を使用したために、蒸留後混合物中のＣ10Ｆ21ＣＨ2ＣＨ2ＯＨ（ｎ＝５）のアルコールの割合は、０．８３モル％と高く、不純物の全体の含有量も１７．２２モル％と高かった。比較例１において、含フッ素アクリル酸エステルの収率は７８mass％であった。【００４６】
このように、本発明の方法によれば、不純物の割合がｐｐｍレベルにまで低減した含フッ素アクリル酸エステルの混合物を得ることができる。このように不純物の少ないモノマー混合物は、高品質のポリマーを生成するのに有用である。また、本発明の方法によれば、ｎの値が３および４である含フッ素アクリル酸エステルを高い割合で含み、ｎの値が２以下または５以上である含フッ素アクリル酸エステルの割合が低い混合物を得ることができる。前述のようにｎ＝３および４の含フッ素アクリル酸エステルは、撥水撥油剤として有用なポリマーを生成するモノマーであるから、本発明の製造方法は、この点においてもポリマーの品質の向上に寄与する。
【産業上の利用可能性】
【００４７】
本発明の製造方法は、Ｃ2Ｆ5(ＣＦ2ＣＦ2)nＣＨ2ＣＨ2ＯＣＯＣＲ1＝ＣＨ2の式で示される含フッ素アクリル酸エステルの混合物であって、ｎ＝３およびｎ＝４のものを高い割合で含み、それ以外の化合物の占める割合が小さい混合物を得ることを可能にする。したがって、この製造方法で得た含フッ素アクリル酸エステルの混合物は、特に撥水撥油剤として有用なポリマーを生成するためのモノマーとして使用するのに適している。
【国際調査報告】
2005102983.tif 000006
2005102983.tif 000007
2005102983.tif 000008
2005102983.tif 000009